(57)【要約】【課題】 電波暗室用に使用するために必要な物性として，柔軟性，難燃性，施工性，耐候性の全てが良好で軽量な電波吸収体を得る。【解決手段】 クロロプレンゴムに導電性炭素と水酸化アルミニウム，水酸化マグネシウム，炭酸カルシウム，赤リンなどの無機系難燃剤，発泡剤を添加して発泡させたクロロプレンゴム発泡体で構成される電波吸収体を吸収性能向上のために円錐形やピラミッド型などの角錐または，ウェッジ形状など，電波の到来方向に対し傾斜を有する形状にすることにより，電波暗室などで使用する上で，柔軟性，難燃性を持ち，かつ軽量であるために施工性も良好で長期間の使用に耐える高性能な電波吸収体を得る。【選択図】 なし【特許請求の範囲】
【請求項１】
導電性カーボンなどの誘電損失剤と発泡クロロプレンゴムからなる電波吸収体。
【請求項２】
円錐形やピラミッド型などの角錐または，ウェッジ形状など，電波の到来方向に対し傾斜を有する形状をもつ請求項１における電波吸収体。
【請求項３】
誘電損失剤として，導電性炭素粉をクロロプレンゴムに対して，２．５〜４５質量％含有する請求項１記載の電波吸収体
【請求項４】
難燃剤として，水酸化アルミニウム，水酸化マグネシウム，炭酸カルシウム，赤リンなどの無機質粉体をクロロプレンゴムに対して，２〜５０質量％含有する請求項１記載の電波吸収体。
【請求項５】
アゾジカーボンアミドやp,p'−オキシビス（ベンゼンスルホニルヒドラジド）などの発泡剤をクロロプレンゴムに対して，１mass％〜２０mass％混合して，発泡させた請求項１記載の電波吸収体。
【発明の詳細な説明】
【技術分野】
【０００１】
本発明は，柔軟性，難燃性，施工性，耐候性の全てが良好で軽量な電波吸収体に関するものである。
【背景技術】
【０００２】
電波暗室に使用される場合の電波吸収体は，広い周波数帯域に渡って高い吸収性能を要求されるため，円錐状やピラミッド型，ウェッジ型など，電波の到来方向に対し傾斜を有する形状にしてあり，その大きさは要求性能により異なり，低周波になると高さ方向が数ｍに達するものがある。
【０００３】
このような形状にする理由は，空間から電波吸収体内部に電波を誘導する際の誘電率の変化を見かけ上，小さくするためだが，高い吸収性能を要求されるほど，先端部を鋭角にする必要があるため，脆性と安全性を考慮した柔軟性のある材料が望まれる。
【０００４】
また，電波暗室は，通常，壁面全体と天井面全体に電波吸収体を設置するため，軽量であることが要求される。
【０００５】
軽量化のためには，発泡体を使用するか，中空粒子などを混入するのが一般的であるが，無機系の材料は発泡倍率が高くなると脆くなってしまい，傾斜部の先端が折れやすくて使用に耐えないこと，硬度が高いために，先端部が鋭角になるほど，測定などで電波暗室に出入りする人間への危険も伴うため，これらの要求を満たすためには，有機系材料の発泡体を使用する他はなく，これまで，発泡ポリウレタン，発泡ポリスチレン，発泡ポリエチレン，発泡ポリプロピレン，を基材とした電波吸収体が開発されている。
【０００６】
しかし，ポリスチレン，ポリエチレン，ポリプロピレンはいずれも，酸素指数が低いために，難燃性を付与することが困難であり，建築物内部を構成する材料として，火災に対する安全性の点で不安を残している。
【０００７】
また，ポリエチレン，ポリプロピレンは難接着性の物質であるため，電波暗室施工の際に壁面や天井面への接着が困難であり，粘着剤で接着した場合などは，落下の心配があるという欠点がある。
【０００８】
特開2004-153016では，火災による安全性を考慮した塩化ビニル発泡体を基材にしたものも提案されているが，炭酸カルシウムをフィラーとして大量に含むものは脆性の点で問題があり，電波暗室などに使用されるような鋭角なピラミッド形状にした場合，先端部が折れやすいという欠点がある。
【０００９】
一方，発泡ポリウレタンの吸収体は，柔軟で，比較的容易に難燃性を付与することができ，接着により壁面や天井面に貼り付けするのが容易であるものの，長期的にみた場合，樹脂の加水分解による劣化という問題があり，数十年という展望でみた場合には，やや耐候性にかけるという難がある。
【特許文献１】特開平04-267596
【特許文献２】特開2004-319603
【発明の開示】
【発明が解決しようとする課題】
【００１０】
これまでに開発，使用されている電波暗室用の電波吸収体は，その基材がポリウレタンの場合，柔軟性，難燃性，接着性は良好だが，耐候性にやや難があり，基材がポリエチレンやポリプロピレンの場合，柔軟性や耐候性は良好だが，難燃性，施工性特に接着性に難がある。
【００１１】
または，基材がポリスチレンの場合，耐候性はやや良好なものの，柔軟性，難燃性に難があり，接着剤も有機溶剤系のものに溶解するため，使用できる接着剤が限定されるといった問題があり，柔軟性，難燃性，接着性，耐候性の全てを満足しているものがなかったが，本発明では，これら全ての物性が良好な電波吸収体を得る。
【課題を解決するための手段】
【００１２】
導電性炭素粉をクロロプレンゴムに対して，５〜２５質量％添加・混合し，さらにクロロプレンゴムに対して，炭酸カルシウムを５〜５０質量％添加・混合後に発泡体とした後，円錐形，ピラミッドのような多角錐，ウェッジ型など，電波渡来方向に対して傾斜をもつ形状に加工・成形して，広帯域の電波吸収体を得る。
【００１３】
ゴムに粉体を混合する場合，ドライマスターバッヂとウェットマスターバッヂがあるが，クロロプレンゴムは乳化重合により合成されるので，どちらの手法も用いられるが，ウェットマスターバッヂによって、ラッテクスエマルジョンの状態のクロロプレンゴムに容易に導電性炭素粉や難燃剤，加硫剤，発泡剤を混合することもできる。
【００１４】
これらをクロロプレンゴムに混練し，円錐状やピラミッド型，ウェッジ型など，電波の到来方向に対し斜面を有する形状に発泡成形するか，任意の形状に発泡させた発泡体をカットすることにより，円錐状やピラミッド型，ウェッジ型など，電波の到来方向に対し斜面を有する形状に成形する。
【００１５】
電波吸収体のサイズは，目的とする電波の波長と吸収性能を考慮して決定されるが，一般に低い周波数のものほど，電波の渡来方向への長さを長くする必要があり，吸収性能を高くしたい場合にも電波の渡来方向への長さを長く，傾斜角度を鋭角にする必要がある。
【発明の効果】
【００１６】
本発明の方法によれば、電波暗室用の電波吸収体として，これまで耐候性，施工性，軽量性，難燃性，柔軟性の全てを満足するものが無かったのに対し、これら要求物性の全てを満たした電波吸収体を得ることができる。
【実施例１】
【００１７】
固形分濃度４５mass％のクロロプレンラテックスエマルションに対して，導電性炭素粉７．５mass％，水酸化アルミニウム５mass％，酸化亜鉛５mass％，発泡剤５mass％を添加し，発泡，加硫後，底面１０cmで高さが３０cmのピラミッド型にカットした。
このピラミッド３６個を同じ素材の６０cm角で厚さ５cmのシートに貼り付けて電波吸収体とし，アーチ法により電磁波の吸収性能を測定したところ，１０ＧＨｚ〜１１０ＧＨｚでの反射減衰量が４０ｄＢ以上だった。
【００１８】
この吸収体は，比重が０．１で，溶剤を使用したゴム系の接着剤や湿気硬化型のシリル化ウレタン接着剤，ホットメルトなどで金属製のシールド壁面やフェライトタイルに容易に接着が可能であり，先端部は人が寄りかかっても損傷しない程度の柔軟性があり，殺菌用の滅菌器で１２０℃に保ったまま１０００時間過ぎた後に引っ張り強度試験をしても強度劣化は殆ど認められなかった。
【００１９】
また，難燃性試験ではＵＬ−Ｖだけでなく，電波暗室用のアメリカ海軍規格であるＮＲＬ試験にも合格した。